(57)【特許請求の範囲】
【請求項１】
プレヒータを備え、前記プレヒータの上部にセメント原料が投入されるセメント製造装置からの有機汚染物質の排出量を低減する方法であって、
前記セメント製造装置からの排ガスに含まれるダストを浮遊選鉱により処理して、前記ダストに含まれる未燃カーボンを分離し、
前記未燃カーボンを前記セメント製造装置の８００℃以上の部位に直接投入することを特徴とする有機汚染物質排出量低減方法。
【請求項２】
前記ダストのうちの一部を浮遊選鉱により処理して前記未燃カーボンを分離することを特徴とする請求項１に記載の有機汚染物質排出量低減方法。
【請求項３】
前記ダストのうちの５質量％以上を、浮遊選鉱により処理して前記未燃カーボンを分離することを特徴とする請求項２に記載の有機汚染物質排出量低減方法。
【請求項４】
前記セメント製造装置が、前記セメント原料を予熱する複数のサイクロンを有する前記プレヒータと、前記セメント原料を仮焼する仮焼炉と、前記セメント原料を焼成してクリンカを生成するキルンとを備えており、
前記未燃カーボンを、前記プレヒータの下から２段目及び最下段に位置するサイクロン、前記仮焼炉、並びに前記キルンからなる群より選ばれる少なくとも１つの部位に投入することを特徴とする請求項１〜３のいずれかに記載の有機汚染物質排出量低減方法。
【請求項５】
プレヒータの上部に投入されたセメント原料を予熱する複数のサイクロンを有する前記プレヒータと、前記セメント原料を仮焼する仮焼炉と、前記セメント原料を焼成してクリンカを生成するキルンと、前記キルンからの排ガス経路に設けられ、前記排ガス中のダストを捕集する集塵機と、前記集塵機にて捕集されたダストから未燃カーボンを分離する浮遊選鉱機とを備え、
前記未燃カーボンが、前記プレヒータの下から２段目及び最下段に位置するサイクロン、前記仮焼炉、並びに前記キルンからなる群より選ばれる少なくとも１つの部位に直接投入されることを特徴とするセメント製造装置。
【発明の詳細な説明】
【技術分野】
【０００１】
本発明は、ダイオキシン類等の有機汚染物質（ＰＯＰｓ，Persistent Organic Pollutants）のセメント製造装置からの排出量を低減する方法及び当該方法を適用し得るセメント製造装置に関する。
【背景技術】
【０００２】
近年、セメント原料の一部として、石炭灰、煤塵（飛灰）、燃え殻（主灰）、汚泥、鉱滓等の有機汚染物質を含有する廃棄物が使用されている。これらの廃棄物のうち有機汚染物質含有量が比較的多いものは、図１に示すセメント製造装置１０における仮焼炉４やロータリーキルン５の窯尻部に投入され、有機汚染物質を分解し得る条件下にて使用されている。一方、それら以外の廃棄物は、他のセメント原料とともにプレヒータ３に投入されているため、これらの廃棄物に含まれる有機汚染物質は、完全には分解されず、一部が揮発して排ガス中に残存することになる。また、いったん有機汚染物質が分解された場合であっても、プレヒータ３出口から集塵機７までの間に、再合成してしまう場合もある。
【０００３】
このように、未分解又は再合成した排ガス中の有機汚染物質の大部分は、排ガスの温度の低下に伴い、排ガスに含まれるダストの表面に吸着される。そして、有機汚染物質が表面に吸着したダストは、集塵機７にて捕集され、セメント原料としてプレヒータ３に供給され、その温度によって一部が分解される。すなわち、セメントの製造時に発生する有機汚染物質は、その一部は高温域において分解され、未分解の有機汚染物質の大部分は、排ガス中のダストを媒体としてセメント製造装置１０内を循環している。しかしながら、ダストに吸着されなかった微量の有機汚染物質及びガス状の有機汚染物質は、排ガスとともに大気中に排出されてしまっている。そのため、これらの有機汚染物質の排出量をさらに低減することが望ましいと考えられている。
【０００４】
このような事情下において、セメント製造装置からの排ガスに含まれるＰＯＰｓ等の有機汚染物質を分解する技術が、種々提案されている。例えば、セメント製造装置の排ガス中の有機塩素化合物を含むダストを集塵機にて捕集し、当該ダストの一部を、ロータリーキルンの窯尻部、仮焼炉、サスペンションプレヒータ等の８００℃以上の高温部に投入することで、有機塩素化合物の分解を促進する方法が提案されている（特許文献１参照）。
【特許文献１】特開２００４−２４４３０８号公報
【発明の開示】
【発明が解決しようとする課題】
【０００５】
セメント製造装置は、セメントの焼成による廃熱を利用してセメント原料を予熱することで、熱効率を向上させて省エネルギー化を図るものであるが、集塵機にて捕集されたダストは、常温程度であるため、上記特許文献１に記載の方法では、常温のダストを、８００℃以上の高温部に投入することになり、セメント焼成の廃熱を利用してセメント原料を予熱するセメント製造装置本来のシステムを利用することができず、熱効率が低下してしまうという問題がある。
【０００６】
このような問題点に鑑みて、本発明は、セメント製造装置の熱効率を低下させることなく、当該セメント製造装置からの有機汚染物質の排出量を低減することのできる有機汚染物質排出量低減方法及び当該方法を適用し得るセメント製造装置を提供することを目的とする。
【課題を解決するための手段】
【０００７】
上記課題を解決するために、本発明は、セメント製造装置からの有機汚染物質の排出量を低減する方法であって、前記セメント製造装置からの排ガスに含まれるダストを浮遊選鉱により処理して、前記ダストに含まれる未燃カーボンを分離し、前記未燃カーボンを前記セメント製造装置の８００℃以上の部位に投入することを特徴とする有機汚染物質排出量低減方法を提供する（発明１）。
【０００８】
セメント製造装置において揮発した有機汚染物質のほとんどは、セメント製造装置からの排ガスに含まれるダスト中の未燃カーボンの表面に析出している。したがって、上記発明（発明１）によれば、排ガスに含まれるダスト中の未燃カーボンを浮遊選鉱により分離して、分離した未燃カーボンをセメント製造装置の高温部（８００℃以上に達する部位）に投入することで、未燃カーボンの表面に析出した有機汚染物質の分解を促進することができ、セメント製造装置からの有機汚染物質排出量を低減することができる。また、ダストから分離した未燃カーボンをセメント製造装置の高温部に投入することで、当該未燃カーボンが高温部にて燃焼するため、セメント製造装置の熱効率を低下させることがないという効果も奏する。
【０００９】
ここで、本明細書において、有機汚染物質としては、例えば、ダイオキシン、ポリ塩化ビフェニル、ヘキサクロロベンゼン等の有機塩素化合物等が挙げられる。
【００１０】
上記発明（発明１）においては、前記ダストのうちの一部を浮遊選鉱により処理して前記未燃カーボンを分離するのが好ましく（発明２）、かかる発明（発明２）においては、前記ダストのうちの５質量％以上を、浮遊選鉱により処理して前記未燃カーボンを分離するのが好ましい（発明３）。
【００１１】
上記発明（発明２，３）によれば、ダストうちの一部から未燃カーボンを分離することで、セメント製造装置の循環系内における有機汚染物質量を十分に低減することができるため、ダストの全量を浮遊選鉱により処理する必要がなく、簡単な操作で有機汚染物質の排出量を低減することができる。
【００１２】
上記発明（発明１〜３）においては、前記セメント製造装置が、セメント原料を予熱する複数のサイクロンを有するプレヒータと、前記セメント原料を仮焼する仮焼炉と、前記セメント原料を焼成してクリンカを生成するキルンとを備えており、前記未燃カーボンを、前記プレヒータの下から２段目及び最下段に位置するサイクロン、前記仮焼炉、並びに前記キルンからなる群より選ばれる少なくとも１つの部位に投入するのが好ましい（発明４）。
【００１３】
プレヒータの下から２段目及び最下段に位置するサイクロン、仮焼炉並びにキルンは、セメント製造装置の中でも８００℃以上に達する高温部であるため、上記発明（発明４）によれば、これらの部位のうちのいずれかに未燃カーボンを投入することで、未燃カーボンの表面に吸着した有機汚染物質の分解を促進することができ、セメント製造装置からの有機汚染物質の排出量を低減することができる。
【００１４】
また、本発明は、セメント原料を予熱する複数のサイクロンを有するプレヒータと、前記セメント原料を仮焼する仮焼炉と、前記セメント原料を焼成してクリンカを生成するキルンと、前記キルンからの排ガス経路に設けられ、前記排ガス中のダストを捕集する集塵機と、前記集塵機にて捕集されたダストから未燃カーボンを分離する浮遊選鉱機とを備え、前記未燃カーボンが、前記未燃カーボンを、前記プレヒータの下から２段目及び最下段に位置するサイクロン、前記仮焼炉、並びに前記キルンからなる群より選ばれる少なくとも１つの部位に投入されることを特徴とするセメント製造装置を提供する（発明５）。
【００１５】
上記発明（発明５）によれば、排ガスに含まれるダスト中の未燃カーボンを浮遊選鉱により分離して、分離した未燃カーボンをセメント製造装置の高温部（８００℃以上に達する部位であって、例えば、プレヒータの下から２段目及び最下段に位置するサイクロン、仮焼炉、キルン等）に投入することで、未燃カーボンの表面に析出した有機汚染物質の分解を促進することができ、セメント製造装置からの有機汚染物質排出量を低減することができる。また、高温部に投入された未燃カーボンは、当該高温部にて燃焼するため、セメント製造装置の熱効率を低下させないという効果も奏する。
【発明の効果】
【００１６】
本発明の有機汚染物質排出量低減方法及びセメント製造装置によれば、セメント製造装置の熱効率を低下させることなく、当該セメント製造装置からの有機汚染物質の排出量を低減させることができる。
【発明を実施するための最良の形態】
【００１７】
以下、本発明の一実施形態に係る有機汚染物質排出量低減方法について説明する。
本実施形態に係る有機汚染物質排出量低減方法においては、まず、セメント製造装置の排ガス中に含まれるダストを捕集する。
【００１８】
図１に示すように、セメント製造装置１０は、セメント原料を乾燥する乾燥機１と、乾燥機１にて乾燥したセメント原料を粉砕する粉砕機２と、粉砕機２にて所定の粒度に粉砕されたセメント原料を予備的に加熱する第１〜第４のサイクロン３ａ〜３ｄを有するプレヒータ３と、セメント原料を仮焼する仮焼炉４と、予備的に加熱され、仮焼されたセメント原料を焼成しクリンカを生成するロータリーキルン５と、ロータリーキルン５により生成したクリンカからセメントを製造する仕上げミル６と、ロータリーキルン５からの排ガス中に含まれるダストを集塵する集塵機７と、セメント製造装置１０からの排ガスを排出する煙突８と、集塵機７で捕集されたダストについて浮遊選鉱処理を行う浮遊選鉱槽９とを備える。なお、図１において、破線で示される矢印は、プレヒータ３からの排ガスの流れを示すものである。
【００１９】
集塵機７は、セメント製造装置からの排ガスに含まれる、有機汚染物質が表面に吸着したダストを捕集するための装置であり、集塵機７としては、例えば、電気集塵機、重力集塵機、慣性力集塵機、遠心力集塵機、濾過集塵機等が挙げられる。
【００２０】
このようなセメント製造装置１０において、有機汚染物質を含む廃棄物を一部に含むセメント原料が、必要に応じて乾燥機１にて乾燥され、粉砕機２により所定の粒度に粉砕される。有機汚染物質を含む廃棄物としては、例えば、石炭灰、煤塵、燃え殻、汚泥、鉱滓等が挙げられるが、これらに限定されるものではない。
【００２１】
粉砕機２により粉砕されたセメント原料は、プレヒータ３上部（第１のサイクロン３ａと第２のサイクロン３ｂとを接続するダクト）に投入される。プレヒータ３上部に投入されたセメント原料は、第１〜第３のサイクロン３ａ〜３ｃ、仮焼炉４及び第４のサイクロン３ｄを経て予備的に加熱され、ロータリーキルン５に供給される。
【００２２】
ロータリーキルン５内に供給されたセメント原料は、約１５００℃の温度で焼成され、これによりクリンカが生成される。生成されたクリンカはロータリーキルン５から排出されて、石膏等が添加された後に仕上げミル６内で粉砕される。これにより、所望のセメントが製造される。
【００２３】
ロータリーキルン５内にてセメント原料が焼成される際に生じる排ガスは、ロータリーキルン５から排出されて、仮焼炉４、サスペンションプレヒータ３の第４サイクロン３ｄから第１サイクロン３ａ、粉砕機２又は乾燥機１を経て、集塵機７に導入される（図１の破線矢印を参照）。
【００２４】
ロータリーキルン５からの排ガスには、セメント原料に含まれる有機汚染物質の一部が完全に分解されずに揮発して残存しているとともに、ダストが含まれる。排ガス中の有機汚染物質は、排ガスの温度の低下に伴いダストの表面に吸着され、当該有機汚染物質が表面に吸着されたダストは、排ガスとともに集塵機７に導入される。
【００２５】
集塵機７に導入されたダストは、集塵機７にて捕集されるとともに、排ガスは煙突８から排出される。集塵機７にて捕集されたダストは、ダスト貯留槽（図示せず）に一時的に貯留される。
【００２６】
このようにして捕集されたダストの一部を、浮遊選鉱槽９に導入し、浮遊選鉱による処理を行う。具体的には、捕集されたダストの一部に水を加えて攪拌し、スラリーを調製する。かかるスラリーに捕集剤を添加してさらに攪拌する。これにより、ダスト中の未燃カーボンの表面を改質し、疎水化することができる。なお、捕集剤としては、例えば、ケロシン（灯油）、軽油、重油等の一般的に浮遊選鉱処理において捕集剤として用いられるものを使用すればよい。
【００２７】
捕集剤のスラリーへの添加量は、特に限定されるものではなく、スラリー中のダスト量に応じて適宜変更することができるが、例えば、スラリー中のダスト１００ｇに対して、０．１〜２ｍＬ添加すればよい。
【００２８】
集塵機７にて捕集されたダストの全量について、浮遊選鉱槽９にて浮遊選鉱処理を行うことで、セメント製造装置１０からの有機汚染物質排出量をより低減することができるとも考えられる。しかしながら、一般に、セメント製造装置１０の集塵機７においては、１時間あたり２０〜５０ｔもの大量のダストが捕集されるため、当該ダストの全量を浮遊選鉱処理の対象とすると、処理すべきダスト量が増大してしまい、浮遊選鉱処理が煩雑になってしまうおそれがある。そのため、捕集されたダストのうちの一部、具体的には少なくとも５質量％、好ましくは１０〜３０質量％のダストについて浮遊選鉱処理を行うのが好ましい。５質量％未満であると、セメント製造装置の循環系内における有機汚染物質量を効果的に低減することができないおそれがある。
【００２９】
捕集剤が添加されたスラリーを、浮遊選鉱槽９に導入し、メチルイソブチルカルビノール（ＭＩＢＣ）等の起泡剤を添加する。これにより、浮遊選鉱槽９内において気泡を発生させ、かかる気泡に未燃カーボンを付着・浮上させるとともに、ダストの残部は気泡に付着することなく沈降する。このようにして、未燃カーボンを分離して回収することができる。
【００３０】
スラリーへの起泡剤の添加量は、スラリー中の未燃カーボンを付着・浮上させることのできる程度の気泡が発生し得る量であれば特に限定されるものではなく、例えば、水１０００ｍＬ及びダスト１００ｇのスラリーに対して、０．１〜１ｍｇの起泡剤を添加すればよい。
【００３１】
このようにして分離された未燃カーボンを、８００℃以上に達する高温部に投入する。具体的には、プレヒータ３の第３のサイクロン３ｃ、第４のサイクロン３ｄ、仮焼炉４、及びロータリーキルン５からなる群より選ばれる少なくとも１つの部位に投入するのが好ましい。分離された未燃カーボンの表面には、排ガス中に揮発して存在していた有機汚染物質のほとんどが吸着されているため、これらの高温部に分離された未燃カーボンを投入することで、未燃カーボンの表面に吸着された有機汚染物質の分解を促進することができ、セメント製造装置１０の循環系内における有機汚染物質量を低減することができ、これにより、セメント製造装置１０からの有機汚染物質の排出量を低減することができる。特に分離された未燃カーボンをセメント製造装置１０における燃料として再利用する場合には、当該未燃カーボンを仮焼炉４及び／又はロータリーキルン５に投入するのが好ましい。
【００３２】
浮遊選鉱槽９内に沈降したダストの残部（未燃カーボン分離後の残部）及び浮遊選鉱処理に付されなかったダストの残部は、必要に応じて乾燥した上で、セメント製造装置１０の第１のサイクロン３ａ及び第２のサイクロン３ｂを接続するダクトにセメント原料の一部として再投入される。
【００３３】
以上説明した本実施形態に係る有機汚染物質排出量低減方法によれば、排ガス中に含まれる有機汚染物質のほとんどを未燃カーボンの表面に吸着させ、かかる未燃カーボンをセメント製造装置の高温部に投入することで有機汚染物質の分解を促進し、セメント製造装置からの有機汚染物質の排出量を低減することができる。特に、集塵機で捕集されたダストの一部について浮遊選鉱処理を行えばよいため、処理対象ダスト量が少量で済み、浮遊選鉱処理が煩雑とならず、効率的に有機汚染物質を除去することができる。さらに、高温部に未燃カーボンを投入することで、当該未燃カーボンが高温部にて燃焼するため、セメント製造装置の熱効率を低下させることがないという効果も奏する。
【００３４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【実施例】
【００３５】
〔実施例１〕
図１に示すセメント製造装置１０にて、セメント原料の一部として廃棄物（石炭灰、煤塵、汚泥、鉱滓等）を用いてセメントを製造し、かかるセメント製造装置１０の集塵機７から、排ガス中に含まれるダストを採取した。なお、採取したダスト中に含まれるＰＣＢの濃度をＪＩＳ−Ｋ０３１１に準じて測定したところ、５００ｎｇ／ｇであった。
【００３６】
上述のようにして採取したダスト１００ｇに、蒸留水１０００ｍＬを攪拌しながら添加してスラリーを調製した。このスラリーにケロシンを１ｍＬ加えてミキサーで攪拌して、ダスト中の未燃カーボンの表面を疎水化した。疎水化後、スラリーを浮遊選鉱機に導入し、起泡剤としてＭＩＢＣ（メチルイソブチルカルビノール）を０．１ｍｇ添加して気泡を発生させ、発生させた気泡に付着・浮上した未燃カーボンを、オーバーフローとして回収した。回収した浮上物（未燃カーボン）及び浮遊選鉱機内に残った残部を乾燥した。
【００３７】
浮遊選鉱処理により得られた浮上物（未燃カーボン）及び浮遊選鉱処理後の残部のそれぞれについて、ＪＩＳ−Ｋ０３１１に準じてＰＣＢ濃度を測定した。
結果を表１に示す。
【００３８】
【表１】
0005008597.tif 000002
【００３９】
表１に示すように、ダストを浮遊選鉱処理に付することで分離した未燃カーボンには、ＰＣＢが高濃度に濃縮していることが確認された。しかも、ダスト中に含まれる未燃カーボンは、ダスト全量の１質量％程度であることから、分離した未燃カーボンをセメント製造装置１０の高温部に投入することで、高温部への投入量を最小限に抑えることができるとともに、ダストの表面に吸着された有機汚染物質の分解を促進することができ、セメント製造装置からの有機汚染物質排出量を低減可能であると考えられる。
【００４０】
〔実施例２〜３，比較例１〕
図１に示すセメント製造装置１０の集塵機７にて採取したダストのうちの５質量％について、実施例１と同様にして浮遊選鉱処理を行い、未燃カーボンを分離し、分離した未燃カーボンをセメント製造装置１０の仮焼炉４に投入した。そして、浮遊選鉱機内に沈降した残渣を、図１に示すセメント製造装置１０のプレヒータ３上部（第１のサイクロン３ａと第２のサイクロン３ｂとを接続するダクト）に投入するとともに、ダストの残りの９５質量％については何らの処理を施すことなく、図１に示すセメント製造装置１０のプレヒータ３上部に投入し、ＪＩＳ−Ｋ０３１１に基づいて排ガス中のＰＣＢ濃度を測定した（実施例２）。
結果を表２に示す。
【００４１】
図１に示すセメント製造装置１０の集塵機７にて採取したダストのうちの１０質量％について、実施例１と同様にして浮遊選鉱処理を行った以外は、実施例２と同様にして排ガス中のＰＣＢ濃度を測定した（実施例３）。
結果を表２にあわせて示す。
【００４２】
比較例として、図１に示すセメント製造装置１０の集塵機７にて採取したダストの全量を、何らの処理を施すことなくセメント製造装置１０のプレヒータ３上部（第１のサイクロン３ａと第２のサイクロン３ｂとを接続するダクト）に投入し、実施例２と同様にして排ガス中のＰＣＢ濃度を測定した（比較例１）。
結果を表２にあわせて示す。
【００４３】
【表２】
0005008597.tif 000003
【００４４】
表２に示すように、実施例２のように集塵ダストのうちの５質量％について浮遊選鉱処理により未燃カーボンを分離し、当該未燃カーボンをセメント製造装置１０の高温部（第３のサイクロン３ｃ，第４のサイクロン３ｄ，仮焼炉４，ロータリーキルン５等）に投入することで、セメント製造装置からの有機汚染物質排出量を効果的に低減可能であることが確認された。また、実施例３のように浮遊選鉱処理に付すダスト量を１０質量％にすることで、セメント製造装置からの有機汚染物質排出量をより効果的に低減可能であることが確認された。このように、集塵機で捕集されたダストの一部についてのみ浮遊選鉱処理を行って未燃カーボンを分離し、分離した未燃カーボンをセメント製造装置の高温部に投入することで、セメント製造装置の循環系内における有機汚染物質量を十分に低減することができると考えられる。
【産業上の利用可能性】
【００４５】
本発明の有機汚染物質排出量低減方法は、簡単な処理により効率的に排ガスに含まれる有機汚染物質を除去することができ、セメント製造装置からの有機汚染物質の排出量を低減し得るセメント製造に有用である。
【図面の簡単な説明】
【００４６】
【図１】本発明の一実施形態に係るセメント製造装置を示す概略構成図である。
【符号の説明】
【００４７】
３…プレヒータ
３ｃ…第３のサイクロン（下から２段目に位置するサイクロン）
３ｄ…第４のサイクロン（最下段に位置するサイクロン）
４…仮焼炉
５…ロータリーキルン（キルン）
７…集塵機
９…浮遊選鉱槽
１０…セメント製造装置
【図１】
0005008597.tif 000004